(57)【要約】【課題】導電性が良好な導電性接着剤及び該導電性接着剤用はんだ粉を提供する。【解決手段】脂肪酸及びジカルボン酸の少なくとも一方を表面に化学結合させて被覆したはんだ粉と、樹脂と、硬化剤とを含有する導電性接着剤、及び導電性接着剤用はんだ粉。【選択図】なし【特許請求の範囲】
【請求項１】
脂肪酸及びジカルボン酸の少なくとも一方を表面に化学結合させて被覆したはんだ粉と、樹脂と、硬化剤を含有することを特徴とする導電性接着剤。
【請求項２】
前記はんだ粉が、脂肪酸及びジカルボン酸の少なくとも一方を含有する溶液を加熱した溶液に原料はんだ粉を浸漬することにより、前記原料はんだ粉の表面に金属有機化合物が形成されたものであることを特徴とする請求項１に記載の導電性接着剤。
【請求項３】
さらに導電性フィラーを含有することを特徴とする請求項１又は２に記載の導電性接着剤。
【請求項４】
前記脂肪酸が、カプリン酸、ラウリン酸、ステアリン酸、オレイン酸及びリノール酸から選択される少なくとも一種であることを特徴とする請求項１〜３の何れかに記載の導電性接着剤。
【請求項５】
前記ジカルボン酸が、シュウ酸、マロン酸、コハク酸、グルタル酸及びアジピン酸から選択される少なくとも一種であることを特徴とする請求項１〜４の何れかに記載の導電性接着剤。
【請求項６】
前記樹脂が、エポキシ樹脂、シリコーン樹脂、フェノール樹脂及びロジンから選択される少なくとも一種であることを特徴とする請求項１〜５の何れかに記載の導電性接着剤。
【請求項７】
前記導電性フィラーが、銀、銅、ニッケル及びカーボンから選択される少なくとも一種であることを特徴とする請求項３〜６の何れかに記載の導電性接着剤。
【請求項８】
脂肪酸及びジカルボン酸の少なくとも一方を表面に化学結合させて被覆したことを特徴とする導電性接着剤用はんだ粉。
【発明の詳細な説明】
【技術分野】
【０００１】
本発明は、導電性接着剤に関し、より詳しくは導電性が良好な導電性接着剤に関する。
【背景技術】
【０００２】
電子部品等を基板等へ比較的低温で接合することができる技術として、導電を担う鱗片状銀粉等の導電性フィラーと、固着を担う樹脂と、硬化剤とを含有する導電性接着剤を用いる技術が開発されている（例えば特許文献１等）。このような導電性接着剤は、加熱して樹脂を熱硬化させることにより、電子部品等を基板等へ接合することができる。
【特許文献１】特開２００７−０５１２４８号公報
【非特許文献１】「高温鉛はんだ代替技術開発」成果報告会用資料、平成２０年３月発行、独立行政法人  新エネルギー・産業技術総合開発機構
【発明の開示】
【発明が解決しようとする課題】
【０００３】
ここで、このような導電性接着剤は、導電性フィラー同士の接触だけに依存していては、導電性が安定しないという問題がある。そこで、導電性フィラーにはんだ粉等の低融点金属粉末を混ぜ、使用することにより低融点金属粉末が溶けて導電性フィラー間に金属パスが形成され、高導電性を確保する技術が開発されている（非特許文献１参照）。しかしながら、非特許文献１による技術では、導電接着剤として十分な導電安定性が確保できているとは言い難い。
【０００４】
本発明は上述した事情に鑑み、導電性が良好のみならず、その安定性にも優れる導電性接着剤及び該導電性接着剤用はんだ粉を提供することを目的とする。
【課題を解決するための手段】
【０００５】
本発明者らは上記目的を達成するために鋭意検討した結果、脂肪酸やジカルボン酸を表面に化学結合させて被覆したはんだ粉を含有した導電性接着剤とすることにより、上記目的が達成されることを見いだし、本発明を完成した。
【０００６】
即ち、本発明の導電性接着剤は、脂肪酸及びジカルボン酸の少なくとも一方を表面に化学結合させて被覆したはんだ粉と、樹脂と、硬化剤を含有することを特徴とする。
【０００７】
また、前記はんだ粉が、脂肪酸及びジカルボン酸の少なくとも一方を含有する溶液を加熱した溶液に原料はんだ粉を浸漬することにより、前記原料はんだ粉の表面に金属有機化合物が形成されたものであることが好ましい。
【０００８】
本発明の導電性接着剤は、さらに導電性フィラーを含有することが好ましい。
【０００９】
そして、前記脂肪酸がカプリン酸、ラウリン酸、ステアリン酸、オレイン酸及びリノール酸から選択される少なくとも一種であることが好ましく、前記ジカルボン酸が、シュウ酸、マロン酸、コハク酸、グルタル酸及びアジピン酸から選択される少なくとも一種であることが好ましい。また、前記樹脂が、エポキシ樹脂、シリコーン樹脂、フェノール樹脂及びロジンから選択される少なくとも一種であることが好ましく、また、前記導電性フィラーが銀、銅、ニッケル及びカーボンから選択される少なくとも一種であることが好ましい。
【００１０】
また、本発明の導電性接着剤用はんだ粉は、脂肪酸及びジカルボン酸の少なくとも一方を表面に化学結合させて被覆したことを特徴とする。
【発明の効果】
【００１１】
本発明によれば、脂肪酸及びジカルボン酸の少なくとも一方を表面に化学結合させて被覆したはんだ粉を含有させることにより、導電性フィラー間に接着剤中の非導電成分の介在が少ない金属パスが形成されやすく、かつ部品や基板電極への接合性が良いため、導電性のみならずその安定性に優れた導電性接着剤を提供することができる。
【発明を実施するための最良の形態】
【００１２】
以下、本発明を実施形態に基づいて詳細に説明する。
【００１３】
本発明の導電性接着剤は、脂肪酸及びジカルボン酸の少なくとも一方を表面に化学結合させて被覆したはんだ粉と、樹脂と、硬化剤とを含有する。
【００１４】
本発明の導電性接着剤を構成する原料はんだ粉は特に限定されないが、通常のはんだ付けで使用するはんだ粉を使用することができる。例えば、材質としては、Ｓｎ−Ａｇ−Ｃｕ系、Ｓｎ系、Ｓｎ−Ａｇ系、Ｓｎ−Ｚｎ系、Ｓｎ−Ｚｎ−Ｂｉ系、Ｓｎ−Ｂｉ系、Ｓｎ−Ｂｉ-Ａｇ系、Ｓｎ−Ａｇ−Ｂｉ−Ｉｎ系、Ｓｎ-Ｉｎ系を挙げることができる。また、高速度で回転するディスク上に金属溶融物（熔湯）を供給し遠心力により噴霧させて粉末化する遠心噴霧法や、熔湯を細孔から流出させこれに窒素ガス等を作用させて飛散させ粉末化するガス噴霧法で製造したはんだ粉を用いることができる。
【００１５】
また、「レーザー回折散乱式粒度分布測定装置によって測定される体積累積粒径Ｄ５０（以下「体積累積粒径Ｄ５０」という）は、例えば１〜１０μｍとすることができる。なお、体積累積粒径Ｄ５０が１〜１０μｍ程度の微細なはんだ粉は比表面積が大きくなり酸化しやすいが、本発明においては脂肪酸やジカルボン酸を被覆しているので、酸化を抑制することができる。
【００１６】
本発明の導電性接着剤が含有するはんだ粉は、上記原料はんだ粉に、脂肪酸及びジカルボン酸の少なくとも一方を化学結合させて被覆したものである。すなわち、はんだ粉の表面は脂肪酸及びジカルボン酸の少なくとも一方で被覆されており、はんだ粉の表面を被覆する脂肪酸やジカルボン酸ははんだ粉の表面と化学結合している、具体的には脂肪酸やジカルボン酸のカルボキシル基が電離しプロトンを放出してアニオンとなり、このアニオンがはんだ粉を構成する金属種と結合し、はんだ粉表面に金属有機化合物が形成されているため、脂肪酸やジカルボン酸とはんだ粉表面とは強固に結合している。
【００１７】
脂肪酸は、飽和脂肪酸でも不飽和脂肪酸でもよく、例えば、カプリン酸、ラウリン酸、ステアリン酸、オレイン酸、リノール酸等が挙げられ、また、一種でも複数種でもよい。接着時に加熱を行う際に脂肪酸ができるだけ残らないように低沸点の脂肪酸が望ましいため、カプリン酸やラウリン酸などの低炭素脂肪酸を用いることが好ましい。
【００１８】
また、ジカルボン酸としては、シュウ酸、マロン酸、コハク酸、グルタル酸、アジピン酸等が挙げられ、また、一種でも複数種でもよい。脂肪酸と同様に、接着時に加熱を行う際にジカルボン酸ができるだけ残らないように低沸点のジカルボン酸が望ましいため、シュウ酸やマロン酸などの低炭素ジカルボン酸を用いることが好ましい。
【００１９】
なお、はんだ粉は脂肪酸及びジカルボン酸のうちいずれか一方が化学結合して被覆していればよいが、脂肪酸及びジカルボン酸の両方で被覆されていてもよい。
【００２０】
はんだ粉表面に化学結合させて被覆する脂肪酸やジカルボン酸の量は特に限定されないが、脂肪酸やジカルボン酸を化学結合させて被覆したはんだ粉の炭素濃度を測定し、この炭素濃度から求めたはんだ粉に化学結合させて被覆した炭素量が、該脂肪酸又はジカルボン酸を化学結合させて被覆したはんだ粉の全体に対して０．０１〜１．０質量％、特に０．０５〜０．５質量％であることが好ましい。理想的には単分子膜を形成する被覆量が最適であり、多く被覆しすぎるとはんだ粉表面に化学結合できなかった脂肪酸やジカルボン酸が残り、樹脂中に存在する被覆剤の比率が多くなり接着剤の機能として悪影響を及ぼすからである。
【００２１】
はんだ粉に脂肪酸やジカルボン酸を化学結合させて被覆する方法も特に限定されず、例えば、脂肪酸やジカルボン酸を溶媒に溶解した溶液に原料はんだ粉を浸漬したり該溶液を原料はんだ粉に噴霧した後、乾燥させて溶媒を除去する方法を挙げられる。特に脂肪酸やジカルボン酸を溶媒に溶解させた溶液を例えば４０〜６０℃に加熱し、この加熱した溶液に原料はんだを浸漬すると、脂肪酸やジカルボン酸とはんだ粉表面とで金属有機化合物を形成する反応が促進され、脂肪酸やジカルボン酸をはんだ粉表面に均一で強固に化学結合させることができる。なお、脂肪酸やジカルボン酸を溶解させる溶媒としては、例えば、水や、ベンゼン、トルエン、メタノール、エタノール、イソプロパノール、アセトン等の有機溶媒が挙げられる。
【００２２】
ここで、脂肪酸やジカルボン酸を溶媒に溶解させた溶液を４０〜６０℃加熱した溶液に原料はんだ粉を浸漬することにより表面に金属有機化合物が形成されたはんだ粉をＦＴ−ＩＲで分析すると、はんだ粉表面に存在するのは脂肪酸やジカルボン酸そのものではなく、脂肪酸やジカルボン酸と金属の複合化合物（金属有機化合物）である。すなわち、はんだ粉に脂肪酸やジカルボン酸が単に付着しているのではなく、脂肪酸やジカルボン酸とはんだ粉表面の金属とが化学結合して、金属有機化合物がはんだ粉表面に形成されている。このように、本発明の導電性接着剤で用いるはんだ粉は、表面に被覆されている脂肪酸やジカルボン酸が付着等ではなくはんだ粉表面と化学結合しているため、例えば、ＨｅＤＧ（ヘキシルジグリコール）などの溶媒中に浸漬しても脂肪酸やジカルボン酸は溶出せず、導電性接着剤中の有機溶剤にも溶け出さないものである。
【００２３】
樹脂に特に限定はなく、通常導電性接着剤で使用するものを用いることができる。例えば、エポキシ樹脂、シリコーン樹脂、フェノール樹脂、ロジン等が挙げられる。エポキシ樹脂としては、ビスフェノールＡ型エポキシ樹脂、ビスフェノールＦ型エポキシ樹脂、ビフェニル型エポキシ樹脂、多官能エポキシ樹脂、可撓性エポキシ樹脂等が挙げられる。なお、これらの樹脂は、単独で用いてもよく、また、複数種を併用して用いてもよい。
【００２４】
硬化剤に特に限定はなく、通常導電性接着剤で使用するものを用いることができる。例えば、芳香族ポリアミン硬化剤等のアミン系硬化剤、ポリアミド樹脂系硬化剤、イミダゾール系硬化剤等が挙げられる。
【００２５】
また、本発明の導電性接着剤は、必要に応じて、反応性希釈剤を含有してもよい。反応性希釈剤に特に限定はなく、通常導電性接着剤で使用するものを用いることができる。例えば、アルキルモノグリシジルエーテル、アルキルフェノールモノグリシジルエーテル、ポリグリコールジグリシジルエーテル等が挙げられる。なお、これらの反応性希釈剤は、単独で用いてもよく、また、複数種を併用してもよい。
【００２６】
なお、本発明の導電性接着剤は、必要に応じて、導電性フィラーを含有してもよい。導電性フィラーにも特に限定はなく、通常導電性接着剤で使用するものを用いることができる。例えば、材質としては銀や、銅、銅合金、ニッケル、カーボン、脂肪酸及びジカルボン酸を表面に被覆しないはんだ等が挙げられる。導電性フィラーは、一種でも複数種でもよい。また、導電性フィラーの形状や大きさにも限定はなく、例えば、形状としては、鱗片状、球状等が挙げられる。ここで、上記脂肪酸及びジカルボン酸の少なくとも一方を表面に化学結合させて被覆したはんだ粉が導電性フィラーの特性を兼ねる場合は、脂肪酸及びジカルボン酸の少なくとも一方を表面に化学結合させて被覆したはんだ粉以外の導電性フィラーを含有しなくてもよいが、この場合であっても、勿論、脂肪酸及びジカルボン酸の少なくとも一方を表面に化学結合させて被覆したはんだ粉と、脂肪酸及びジカルボン酸の少なくとも一方を表面に化学結合させて被覆したはんだ粉以外の導電性フィラーとを含有するようにしてもよい。
【００２７】
上述のとおり、本発明の導電性接着剤は、導電性フィラーを含まないもの、含んだものいずれかとなり得るが、各成分の配合割合に特に制限はない。例えば、導電性接着剤全量に対して、脂肪酸及びジカルボン酸の少なくとも一方を表面に化学結合させて被覆したはんだ粉１０〜３０質量％、樹脂１０〜１３質量％、導電性フィラー５０〜８０質量％、硬化剤１〜２質量％とすることができる。また、脂肪酸及びジカルボン酸の少なくとも一方を表面に化学結合させて被覆したはんだ粉以外の導電性フィラーを用いず、脂肪酸及びジカルボン酸の少なくとも一方を表面に化学結合させて被覆したはんだ粉のみを導電性フィラーとして用いた場合は、脂肪酸及びジカルボン酸の少なくとも一方を表面に化学結合させて被覆したはんだ粉は、５０〜８０質量％とすることができる。
【００２８】
このような導電性接着剤は、脂肪酸やジカルボン酸を表面に化学結合させて被覆したはんだ粉を含有しない場合と比較して、電子部品等を基板等へ接合した後の導電性が良好になるのみならず、その安定性にも優れる。また、接合時の加熱温度は、はんだ粉の組成によっては、１４０〜１８０℃程度と低温で接合することができるため、例えば、各種車載用機器、基板スルー・ビア、コンデンサ、ＬＥＤダイアタッチ、携帯、ＣＣＤ、熱電素子の熱に弱い部材等にも適用することができる。
【００２９】
従来の銀等の導電性フィラーのみで導電を担う導電性接着剤は、導電性フィラーが加熱時に溶解せず、導電性フィラー同士の接触のみによって導電性を発現するものであり、導電性フィラー同士の接触が十分でなく、導電安定性に欠けるものである。
【００３０】
一方、本発明における導電性接着剤は、前記導電性フィラーのみに導電性を依存する導電性接着剤と比較して、低融点で溶解するはんだ粉が主体のため、低温の加熱ではんだ粉が溶融することにより、導電性フィラー同士がはんだ粉で接合され、導電性フィラー間に金属パスが形成されやすい。さらに、本発明における導電性接着剤は、非特許文献１のように、前記導電性フィラーに、単に従来技術のはんだ粉を添加しただけの導電組成物に比べても、導電安定性に優れている。また、基板の導体と部品との接合性の面においても、本発明における導電性接着剤の方が従来技術の導電接着剤よりも優れている。その理由は以下に述べるとおり、導電性フィラー間に接着剤中の非導電成分の介在が少ない金属パスが形成されやすいからと考えられる。
【００３１】
脂肪酸やジカルボン酸を表面に被覆しない、単に従来技術のはんだ粉を添加しただけの導電組成物においては、溶融したはんだ中に樹脂が残ってしまい、導電性を阻害する可能性がある。詳述すると、従来の導電性接着剤を加熱した状態を示す模式図である図１に示すように、銀等の導電性フィラー１と、脂肪酸やジカルボン酸を表面に被覆していないはんだ粉２と、樹脂３を含有する導電性接着剤（図１（ａ））を加熱すると、樹脂３及び脂肪酸やジカルボン酸を表面に被覆していないはんだ粉２が溶解していくが（図１（ｂ））、脂肪酸やジカルボン酸を表面に被覆していないはんだが溶融する際、溶融はんだ中に樹脂３が残るものとみられる（図１（ｃ））。
【００３２】
一方、本発明のように脂肪酸やジカルボン酸を表面に化学結合させて被覆したはんだ粉を用いると、樹脂３ははんだ内部へとりこまれず接合領域の外側へ存在するようになるため、樹脂３による導電性不良が抑制でき、はんだ合金パスを形成する。詳述すると、本発明の導電性接着剤を加熱した状態を示す模式図である図２に示すように、銀等の導電性フィラー１と、脂肪酸やジカルボン酸を表面に化学結合させて被覆したはんだ粉１２と、樹脂３を含有する導電性接着剤（図２（ａ））を加熱すると、樹脂３及び脂肪酸やジカルボン酸を表面に化学結合させて被覆したはんだ粉１２が溶解していくが（図２（ｂ））、樹脂３は溶融した脂肪酸やジカルボン酸を表面に化学結合させて被覆したはんだ内部へとりこまれず接合領域の外側に存在し、脂肪酸やジカルボン酸を表面に化学結合させて被覆したはんだ粉１２ははんだ合金パス４を形成する（図２（ｃ））。樹脂３がはんだ内部へとりこまれず外側へ移動する理由は不明だが、はんだ粉に脂肪酸やジカルボン酸を化学結合させて被覆することにより、樹脂３に対して分散性が向上し、また、加熱時にはんだ粉の酸化の進行を防ぎ、かつ表面の酸化被膜を脂肪酸が取り除き、はんだ粉同士の溶融性が良好になるためと推測される。
【００３３】
ここで、脂肪酸やジカルボン酸等の酸素や水に対してバリア性を有する有機物を金属表面に被覆すると酸化の進行を抑える効果や樹脂に対する分散性を向上させるという効果を発揮するが、はんだ粉はペースト状態で使用される場合に有機溶媒と混練成形されるため、はんだ粉表面に被覆した有機物が単に付着しているだけでは有機溶媒に溶け込んでしまい、酸化の進行を抑えることができず、また、樹脂に対する分散性を向上できない。しかしながら、本発明においては、脂肪酸やジカルボン酸がはんだ粉表面と化学結合されているため、有機溶媒に溶け込まず酸化の進行を抑え、また、樹脂に対する分散性を向上することができる。
【００３４】
このように、導電性接着剤に脂肪酸やジカルボン酸を表面に化学結合させて被覆したはんだ粉を含有させることにより、接着剤中の非導電成分の介在が少ないはんだ合金パスが形成されるので、単に従来技術のはんだ粉を添加しただけの場合と比較して、電子部品等を基板等へ接合した後の導電安定性が向上できる。
【実施例】
【００３５】
以下、本発明を下記実施例及び比較例に基づいてさらに詳述する。
【００３６】
（実施例１）
遠心噴霧法で得られた体積累積粒径Ｄ５０５μｍのＳｎ−Ｂｉ５８合金粉末（原料はんだ粉Ａ）を、ラウリン酸（３０ｇ）を４０℃のエタノール（４００ｍＬ）に溶解したラウリン酸溶液（４０℃）に浸漬して、ラウリン酸溶液をはんだ粉表面と反応させた。その後、このはんだ粉を真空中で乾燥させて、ラウリン酸を全面に被覆したはんだ粉を得た。なお、体積累積粒径Ｄ５０は、原料はんだ粉Ａ０．１ｇをイオン交換水及び分散剤（商品名：ノプコウエット、サンノプコ社製）数滴と混合し分散させた後、レーザー回折散乱式粒度分布測定装置 Ｍｉｃｒｏ Ｔｒａｃ  ＭＴ−３０００（日機装社製）を用いて測定した。
【００３７】
また、得られたラウリン酸を被覆したはんだ粉の炭素濃度を測定し、その測定値から被覆したカーボン量を換算した結果、被覆したラウリン酸の量は被覆したはんだ粉全量に対して、０．０８質量％であった。なお、炭素濃度は炭素濃度測定機「ＥＭＩＡ−１１０」（堀場製作所製）を用いて測定した。
【００３８】
さらに、得られたラウリン酸を被覆したはんだ粉をＦＴ−ＩＲで分析した。結果を図３に示す。また、ラウリン酸そのものをＦＴ−ＩＲで分析した赤外線スペクトルを図４に示す。なお、赤外線スペクトルＦＴ−ＩＲ（ニコレー社製 Nexus 670）を用いて測定した。図３及び図４に示すように、実施例１のはんだ粉の表面にラウリン酸は検出されず、ラウリン酸化合物が検出されたことから、実施例１のはんだ粉は、ラウリン酸が付着しているのではなく、ラウリン酸とはんだ粉表面の金属とが化学結合して金属有機化合物が表面に形成されていることがわかった。
【００３９】
（試験例１）
実施例１で得られたラウリン酸を被覆したはんだ粉（４．５ｇ）と、ビスフェノールＡ型エポキシ樹脂（０．４ｇ）と、芳香族ポリアミン硬化剤（０．１ｇ）を混合した導電性接着剤を、銅版で挟み、１８０℃で１０分間加熱し、加熱後の断面を観察した。また、比較のため実施例１で得られたラウリン酸を被覆したはんだ粉の代わりに原料はんだ粉Ａを用いたものについても同様に観察した。実施例１のはんだ粉を用いた結果を図５に、原料はんだ粉Ａを用いた結果を図６に示す。
【００４０】
また、加熱成形体の電気抵抗の測定については、ペーストを金型に入れ、加圧して加熱硬化させ直径１０ｍｍ、厚さ１０ｍｍの形状を持つペレットを製造し、四探針の電圧測定器を用いて、このペレットに電流を通電した場合の電圧を測定し、抵抗値に換算するという手法を採用した。
【００４１】
図５に示すように、実施例１のはんだ粉を用いたものは、はんだ粉同志が溶け合い、合一化していることがわかる。したがって、実施例１のはんだ粉を導電性接着剤に用いると、加熱時に樹脂がはんだ内部にとりこまれることなく外側に移動しはんだ合金パスが形成されるので、体積抵抗が３×１０−５Ω・ｃｍとなり導電性が良好になることが分かった。一方、ラウリン酸を被覆しない原料はんだ粉Ａを用いたものは、はんだ粉が全く溶融せずにはんだ粉同志が溶け合っていない。したがって、ラウリン酸を被覆しない原料はんだ粉Ａを導電性接着剤に用いると、加熱時に樹脂がはんだ内部にとりこまれるので、体積抵抗が２×１０−４Ω・ｃｍとなり導電性が不十分になることが分かった。
【００４２】
また、接合後の導電安定性については、実施例１のはんだ粉、ならびに原料はんだ粉Ａを用いて上記方法にてそれぞれ作成された導電性接着剤より、１０個の電気抵抗測定用ペレットを準備し、上記電気抵抗の測定を行い、抵抗値の標準偏差を求めた。
【００４３】
その結果、実施例１のはんだ粉を用いた試料では８．４×１０−６Ω・ｃｍ、原料はんだ粉Ａを用いた試料では３．６×１０−４Ω・ｃｍとなり、接合後の導電安定性についても、本発明の導電接着剤が優れていることが判った。
【図面の簡単な説明】
【００４４】
【図１】従来の導電性接着剤を加熱した状態を示す模式図である。
【図２】本発明の導電性接着剤を加熱した状態を示す模式図である。
【図３】実施例１のはんだ粉をＦＴ−ＩＲで計測した赤外線スペクトルである。
【図４】ラウリン酸をＦＴ−ＩＲで計測した赤外線スペクトルである。
【図５】脂肪酸を被覆したはんだ粉を用いた場合の試験例の結果を示す図である。
【図６】脂肪酸を被覆しないはんだ粉を用いた場合の試験例の結果を示す図である。
【図１】
2010126719.tif 000002
【図２】
2010126719.tif 000003
【図３】
2010126719.tif 000004
【図４】
2010126719.tif 000005
【図５】
2010126719.tif 000006
【図６】
2010126719.tif 000007